(57)【要約】【課題】高画質化、良好な粒度分布を有するため、比較的低温で融着を行うことが出来る現像剤を得る。【解決手段】  バインダー樹脂、及び着色剤を含有する微粒子を含む分散液に凝集剤を加え、凝集させ、融着させてトナー粒子を形成することを含み、  分散液のｐＨは、凝集剤添加前のｐＨをｐＨ（Ａ）、凝集剤添加後の分散液のｐＨをｐＨ（Ｂ）、融着後の分散液のｐＨをｐＨ（Ｃ）としたとき、下記式（１）  ０．９０≧ｐＨ（Ｃ）／  ｐＨ（Ａ）  ≧０．２５かつ１．００≧ｐＨ（Ｃ）／  ｐＨ（Ｂ）  ≧０．３０…（１）を満たす現像剤の製造方法。【選択図】図１
2009122674.tif 000002
【特許請求の範囲】
【請求項１】
バインダー樹脂、及び着色剤を含有する微粒子を含む分散液に凝集剤を加えて凝集、融着させてトナー粒子を形成することを含む現像剤の製造方法であって、
前記分散液のｐＨは、凝集剤添加前のｐＨをｐＨ（Ａ）、凝集剤添加後の分散液のｐＨをｐＨ（Ｂ）、融着後の分散液のｐＨをｐＨ（Ｃ）としたとき、下記式（１）を満たす現像剤の製造方法。
０．９０≧ｐＨ（Ｃ）／  ｐＨ（Ａ）  ≧０．２５かつ１．００≧ｐＨ（Ｃ）／  ｐＨ（Ｂ）  ≧０．３０…（１）
【請求項２】
前記分散液にｐＨ調整剤を少なくとも一回加えることを含む請求項１に記載の現像剤の製造方法。
【請求項３】
前記微粒子の凝集と融着を別々または並行して行なう請求項１に記載の方法。
【請求項４】
該微粒子の融着は、該バインダー樹脂のガラス転移温度より３５℃高い温度以下の温度で行う請求項１に記載の方法。
【請求項５】
前記凝集剤は、金属塩、高分子凝集剤及び酸のうち少なくとも１つを用いることを特徴とする請求項１に記載の方法。
【請求項６】
前記バインダー樹脂のガラス転移温度Ｔｇと、その軟化点Ｔｍと、この現像剤の融着温度ｔが、下記式（２）を満足させる請求項１に記載の方法。
Ｔｇ＜ｔ＜Ｔｍ…（２）
【請求項７】
バインダー樹脂、及び着色剤を含有する微粒子を含有する分散液中に凝集剤を添加して凝集させ、融着させたトナー粒子を含み、
前記分散液のｐＨは、凝集剤添加前のｐＨをｐＨ（Ａ）、凝集剤添加後の分散液のｐＨをｐＨ（Ｂ）、融着後の分散液のｐＨをｐＨ（Ｃ）としたとき、下記式（１）を満たす現像剤。
０．９０≧ｐＨ（Ｃ）／  ｐＨ（Ａ）  ≧０．２５かつ１．００≧ｐＨ（Ｃ）／  ｐＨ（Ｂ）  ≧０．３０…（１）
【請求項８】
前記分散液にｐＨ調整剤を少なくとも一回加えることを含む請求項７に記載の現像剤。
【請求項９】
前記微粒子の凝集と融着を別々または並行して行なう請求項７に記載の現像剤。
【請求項１０】
該微粒子の融着は、該バインダー樹脂のガラス転移温度より３５℃高い温度以下の温度で行う請求項７に記載の現像剤。
【請求項１１】
前記凝集剤は、金属塩、高分子凝集剤及び酸のうち少なくとも１つを用いる請求項７に記載の現像剤。
【請求項１２】
前記バインダー樹脂のガラス転移温度Ｔｇと、その軟化点Ｔｍと、この現像剤の融着温度ｔが、下記式（２）を満足させる請求項７に記載の現像剤。
Ｔｇ＜ｔ＜Ｔｍ…（２）
【発明の詳細な説明】
【技術分野】
【０００１】
本発明は、電子写真技術等に使用される現像剤及びその製造方法に関する。
【背景技術】
【０００２】
従来、トナー粒子の形状及び表面組成を意図的に制御したトナーの製造方法として、少なくとも樹脂及び着色剤を含む微粒子分散液に凝集剤として金属塩や高分子凝集剤を用いることにより凝集・融着させる凝集法が提案されている。
【０００３】
この凝集法では、凝集工程において、分散液中の微粒子の凝集を加速させるために、分散液のｐＨを凝集前よりも低くし、すなわち酸性側にして凝集させていた（例えば、特許文献１、及び特許文献２参照）。次に、凝集を停止させて、合一を防ぐために、ｐＨを凝集時よりも高くすなわち塩基性側にしていた。その後、高温にして融着工程を行なっていた。しかしながら、この凝集法では、融着工程及び凝集融着同時工程において、ガラス転移温度Ｔｇより高温にするため、融着粒子の合一により粒度分布がシフトし、粗粒が形成され易いという問題があった。これに対し、合一を防ぐために、分散液のｐＨを塩基性にしたり、界面活性剤を添加することにより再分散すると、微粉が発生するという問題があった。このような問題により画質が悪化していた。
【特許文献１】特開２００１−１３４０１７号公報
【特許文献２】特開２００３−１６７３８０号公報
【発明の開示】
【発明が解決しようとする課題】
【０００４】
本発明の目的は、高画質化、良好な粒度分布を有するため、比較的低温で融着を行うことが出来る現像剤及びその製造方法を提供することにある。
【課題を解決するための手段】
【０００５】
本発明の現像剤の製造方法は、バインダー樹脂、及び着色剤を含有する微粒子を含む分散液に凝集剤を加えて凝集粒子を形成すること、及び該凝集粒子を融着させてトナー粒子を形成することを含む現像剤の製造方法であって、
前記分散液のｐＨは、凝集剤添加前のｐＨをｐＨ（Ａ）、凝集剤添加後の分散液のｐＨをｐＨ（Ｂ）、融着後の分散液のｐＨをｐＨ（Ｃ）としたとき、下記式（１）を満たす。
【０００６】
０．９０≧ｐＨ（Ｃ）／  ｐＨ（Ａ）  ≧０．２５かつ１．００≧ｐＨ（Ｃ）／  ｐＨ（Ｂ）  ≧０．３０…（１）
また、本発明の現像剤は、バインダー樹脂、及び着色剤を含有する微粒子を含有する分散液中に凝集剤を添加して凝集させ、融着させたトナー粒子を含み、
前記分散液のｐＨは、凝集剤添加前のｐＨをｐＨ（Ａ）、凝集剤添加後の分散液のｐＨをｐＨ（Ｂ）、融着後の分散液のｐＨをｐＨ（Ｃ）としたとき、下記式（１）を満たす。
【０００７】
０．９０≧ｐＨ（Ｃ）／  ｐＨ（Ａ）  ≧０．２５かつ１．００≧ｐＨ（Ｃ）／  ｐＨ（Ｂ）  ≧０．３０…（１）
【発明の効果】
【０００８】
本発明によれば、高画質化、良好な粒度分布を有するため、比較的低温で融着を行うことが出来る現像剤及びその製造方法を提供することができる。
【発明を実施するための最良の形態】
【０００９】
本発明は、少なくともバインダー樹脂及び着色剤を含有する微粒子を含む分散液に凝集剤を添加し、凝集及び融着させる工程を含む凝集法により現像剤を製造する方法において、凝集剤を添加前の微粒子分散液のｐＨをｐＨ（Ａ）、凝集剤添加後の分散液のｐＨをｐＨ（Ｂ）、融着後の分散液のｐＨをｐＨ（Ｃ）としたときに、下記式（１）で表される関係を満足することにより、融着に十分な所定の温度で融着する工程を有するものである。
【００１０】
０．９０≧ｐＨ（Ｃ）／ｐＨ（Ａ）≧０．２５かつ１．００≧ｐＨ（Ｃ）／ｐＨ（Ｂ）≧０．３０…式（１）
本発明によれば、凝集を行った後、さらに酸または強酸−弱塩基の塩を加えてｐＨを下げて融着を行うことが出来る。
【００１１】
本発明によれば、凝集後、融着の前、あるいは凝集及び融着を並行して行う際にさらに酸または強酸−弱塩基の塩を添加することにより、良好な粒度分布で、ガラス転移温度Ｔｇ＋３５℃以下の比較的低い温度で、融着を行うことが出来る。
【００１２】
ｐＨ（Ｃ）／ｐＨ（Ａ）＞０．９０の場合には、凝集粒子の合一は起こらないが融着温度をＴｇ＋３５℃以下にすることができない。
【００１３】
０．２５＞ｐＨ（Ｃ）／ｐＨ（Ａ）の場合には、融着温度を所定の温度例えばＴｇ＋３５℃以下にすることはできるが凝集粒子の合一を防ぐことができない。
【００１４】
ｐＨ（Ｃ）／ｐＨ（Ｂ）＞１．００の場合には、凝集粒子の合一は起こらないが、融着温度を所定の温度例えばＴｇ＋３５℃以下にすることができない。
【００１５】
０．３０＞ｐＨ（Ｃ）／ｐＨ（Ｂ）の場合には、融着温度を所定の温度例えばＴｇ＋３５℃以下にすることはできるが凝集粒子の合一を防ぐことができない。
【００１６】
また、ｐＨ（Ｃ）／ｐＨ（Ａ）、ｐＨ（Ｃ）／ｐＨ（Ｂ）のどちらかが式（１）を満たしていない場合も凝集粒子の合一が起こるか、または所定の温度例えばＴｇ＋３５℃以下での融着ができない。
【００１７】
凝集及び融着工程は、凝集工程と融着工程が別であっても、凝集と融着が並行して行われても良い。凝集工程と融着工程が別の場合、凝集粒子が十分な大きさになったところで凝集工程を終了し、融着工程に移行することが出来る。凝集と融着が並行して行われる場合には、凝集と融着を繰り返しながら、凝集された粒子が所望の大きさになったところで融着を行って終了することが出来る。
【００１８】
融着工程は、所定の温度例えば該バインダー樹脂のガラス転移温度より３５℃高い温度以下の温度で行われる。
【００１９】
ｐＨ調整は、凝集工程と融着工程が別の場合、凝集前、凝集途中、凝集後、融着途中のいずれかで一回以上行なうことができる。
【００２０】
また、凝集工程と融着工程が同時の場合は、ｐＨ調整は、凝集融着前、凝集融着途中のいずれかで一回以上行なうことができる。
【００２１】
図１に、本発明の現像剤の製造方法の一態様を表すフローを示す。
【００２２】
図示するように、本発明では、まず、トナー材料の微粒子の分散液を調製する（Ａｃｔ１）。
【００２３】
トナー材料の微粒子は、着色剤とバインダー樹脂を含有する。
【００２４】
トナー材料の微粒子はまた、任意に、離形剤、帯電制御剤を含有する。
【００２５】
トナー材料の微粒子は、例えば予め粗粒子を形成した後、得られた粗粒子を水系媒体中で機械的剪断に供して形成することができる。粗粒子は、例えばバインダー樹脂及び着色剤を含有する混合物を溶融混練して粗粉砕することにより形成することができる。
【００２６】
水系媒体に、任意に、界面活性剤及びｐＨ調整剤のうち少なくとも１種を添加することができる。
【００２７】
界面活性剤を添加することにより、混合物表面に吸着した界面活性剤により水系媒体中に分散することができる。
【００２８】
また、中和剤を添加することにより、混合物表面の解離性官能基の解離度を増加させたり、極性を高めたりすることにより、自己分散性を向上することができる。
【００２９】
続いて、得られた混合液を機械的せん断に供し、粗粒子をさらに微細に粒状化して、微粒子を形成することができる。
【００３０】
機械的せん断は、バインダー樹脂のガラス転移温度以上の温度に加温して行うことができる。
【００３１】
本発明によれば、水系媒体中で、ガラス転移温度以上の温度で機械的せん断力を与えることにより、粗粒子を微細に分割して粒状化することができる。
【００３２】
機械的せん断時の処理温度、処理時間、及び機械的せん断を加える装置の回転数、圧力等を調整することにより、得られる微粒子の大きさを制御することができる。
【００３３】
機械的せん断後、分散液が現像剤の形成に好適な大きさは体積平均粒径０．０１から１．５μｍであることが好ましい。０．０１μｍより小さいと、粒子の作成が困難となり、１．５μｍ以上では３−１０μｍの粒子を作ることが困難となる傾向がある。（Ａｃｔ  １）。
【００３４】
図２及び図３を用いて、本発明における凝集、融着操作（Ａｃｔ  ２）の例をさらに詳細に説明する。
【００３５】
図２は、凝集と融着が別の場合の凝集及び融着操作における粒子の様子を表すモデル図を示す。
【００３６】
図示するように、凝集剤を添加する前の微粒子を含む分散液Ａ−１のｐＨは、ｐＨ（Ａ）である。
【００３７】
凝集剤添加前の分散液Ａ−１にｐＨ調整剤（Ｉ）を添加することも可能である。このｐＨ調整により、凝集の促進および融着温度をＴｇ＋３５度以下にすることができる。
【００３８】
凝集工程
分散液Ａ−１に凝集剤を添加すると、ｐＨ（Ｂ）である分散液Ｂ−１となる。この分散液Ｂ−１では、微粒子１１が凝集して、凝集粒子１２が形成される。また、分散液Ｂ−１に、ｐＨ調整剤（ＩＩ）を添加することも可能である。このｐＨ調整により、凝集の促進および融着温度をＴｇ＋３５度以下にすることができる。
【００３９】
所望の大きさ例えば体積平均粒径３から１０μｍの大きさを有する粒子１３が得られたところで、さらにｐＨ調整剤（ＩＩＩ）を添加することも可能である。このｐＨ調整により融着温度をＴｇ＋３５度以下にすることができる。
【００４０】
融着工程
次に、上記凝集工程で得られた分散液をバインダー樹脂のガラス転移温度より３５℃高い温度以下の温度に昇温し、例えば０．５から３時間放置して、融着を行い、融着粒子１４を含むｐＨ（Ｃ）である分散液Ｃ−１を得る。
【００４１】
ｐＨ調整剤Ｉ、ＩＩ、ＩＩＩのうち少なくとも一種類添加すればよい。ｐＨ調整剤は同じであって、異なってもよい。
【００４２】
また、図３は、凝集と融着が同時進行する場合の凝集及び融着操作における粒子の様子を表すモデル図を示す。
【００４３】
図示するように、凝集剤を添加する前には、微粒子を含む分散液Ａ−２のｐＨは、ｐＨ（Ａ）である。
【００４４】
分散液Ａ−２に凝集剤を添加すると、ｐＨ（Ｂ）である分散液Ｂ−２となる。この分散液Ｂ−２では、微粒子１１が凝集すると同時に融着して、凝集融着粒子１２’が形成される。分散液Ｂ−２に、さらにｐＨ調整剤（ＩＶ）を添加することも可能である。このｐＨ調整により、凝集の促進および融着温度をＴｇ＋３５度以下にすることができる。
【００４５】
所望の大きさ例えば体積平均粒径３から１０μｍになったところで凝集融着を終了し、融着粒子１４’を含むｐＨ（Ｃ）である分散液Ｃ−２を得る。
【００４６】
ｐＨ調整剤Ｉ、ＩＶのうち少なくとも一種類添加すればよい。ｐＨ調整剤は同じであって、異なってもよい。
【００４７】
このような融着粒子１４，１４’を含む分散液を、例えばガラス転移温度以下まで冷却し（Ａｃｔ３）、その後、例えばフィルタープレスを用いて洗浄（Ａｃｔ４）し、乾燥する（Ａｃｔ５）ことにより、トナー粒子が得られる。
【００４８】
本発明で使用される、樹脂、着色剤、離形剤、界面活性剤、金属塩、高分子凝集剤、酸、中和剤、ｐＨ調整剤、機械的せん断装置としては、公知の材料および製造装置を全て使用できる。
【００４９】
樹脂材料
本発明に使用されるバインダー樹脂としては、例えばポリスチレン、スチレン・ブタジエン共重合体、スチレン・アクリル共重合体などのスチレン系樹脂、ポリエチレン、ポリエチレン・酢酸ビニル共重合体、ポリエチレン・ノルボルネン共重合体、ポリエチレン・ビニルアルコール共重合体などのエチレン系樹脂、ポリエステル樹脂、アクリル系樹脂、フェノール系樹脂、エポキシ系樹脂、アリルフタレート系樹脂、ポリアミド系樹脂、及びマレイン酸系樹脂が挙げられる。これら樹脂は１種単独で使用してもよいし、２種以上を併用してもよい。
【００５０】
バインダー樹脂は、好ましくは１以上の酸価を有する。
【００５１】
着色剤
本発明に用いる着色剤としては、カーボンブラックや有機もしくは無機の顔料や染料などがあげられる。例えばカーボンブラックでは、アセチレンブラック、ファーネスブラック、サーマルブラック、チャネルブラック、ケッチェンブラックなどが挙げられる。また、イエロー顔料の例としては、Ｃ．Ｉ．ピグメントイエロー１、２、３、４、５、６、７、１０、１１、１２、１３、１４、１５、１６、１７、２３、６５、７３、７４、８１、８３、９３、９５、９７、９８、１０９、１１７、１２０、１３７、１３８、１３９、１４７、１５１、１５４、１６７、１７３、１８０、１８１、１８３、１８５、Ｃ．Ｉ．バットイエロー１、３、２０などが挙げられる。これらを単独で、あるいは混合して使用することもできる。また、マゼンタ顔料の例としては、Ｃ．Ｉ．ピグメントレッド１、２、３、４、５、６、７、８、９、１０、１１、１２、１３、１４、１５、１６、１７、１８、１９、２１、２２、２３、３０、３１、３２、３７、３８、３９、４０、４１、４８、４９、５０、５１、５２、５３、５４、５５、５７、５８、６０、６３、６４、６８、８１、８３、８７、８８、８９、９０、１１２、１１４、１２２、１２３、１４６、１５０、１６３、１８４、１８５、２０２、２０６、２０７、２０９、２３８、Ｃ．Ｉ．ピグメントバイオレット１９、Ｃ．Ｉ．バットレッド１、２、１０、１３、１５、２３、２９、３５がなど挙げられる。これらを単独で、あるいは混合して使用することもできる。また、シアン顔料の例としては、Ｃ．Ｉ．ピグメントブルー２、３、１５、１６、１７、Ｃ．Ｉ．バットブルー６、Ｃ．Ｉ．アシッドブルー４５などが挙げられる。これらを単独で、あるいは混合して使用することもできる。
【００５２】
離型剤
本発明に用いる離型剤として、例えば、低分子量ポリエチレン、低分子量ポリプロピレン、ポリオレフィン共重合物、ポリオレフィンワックス、マイクロクリスタリンワックス、パラフィンワックス、フィッシャートロプシュワックスの如き脂肪族炭化水素系ワックス、酸化ポリエチレンワックスの如き脂肪族炭化水素系ワックスの酸化物、または、それらのブロック共重合体、キャンデリラワックス、カルナバワックス、木ろう、ホホバろう、ライスワックスの如き植物系ワックス、みつろう、ラノリン、鯨ろうの如き動物系ワックス、オゾケライト、セレシン、ぺトロラクタムの如き鉱物系ワックス、モンタン酸エステルワックス、カスターワックスの如き脂肪酸エステルを主成分とするワックス類、脱酸カルナバワックスの如き脂肪酸エステルを一部または全部を脱酸化したものなどがあげられる。さらに、パルミチン酸、ステアリン酸、モンタン酸、あるいは更に長鎖のアルキル基を有する長鎖アルキルカルボン酸類の如き飽和直鎖脂肪酸、ブラシジン酸、エレオステアリン酸、バリナリン酸の如き不飽和脂肪酸、ステアリルアルコール、エイコシルアルコール、ベヘニルアルコール、カルナウビルアルコール、セリルアルコール、メリシルアルコール、あるいは更に長鎖のアルキル基を有する長鎖アルキルアルコールの如き飽和アルコール、ソルビトールの如き多価アルコール、リノール酸アミド、オレイン酸アミド、ラウリン酸アミドの如き脂肪酸アミド、メチレンビスステアリン酸アミド、エチレンビスカプリン酸アミド、エチレンビスラウリン酸アミド、ヘキサメチレンビスステアリン酸アミドの如き飽和脂肪酸ビスアミド、エチレンビスオレイン酸アミド、ヘキサメチレンビスオレイン酸アミド、Ｎ，Ｎ′−ジオレイルアジピン酸アミド、Ｎ，Ｎ′−ジオレイルセバシン酸アミドの如き不飽和脂肪酸アミド類、ｍ−キシレンビスステアリン酸アミド、Ｎ，Ｎ′−ジステアリルイソフタル酸アミドの如き芳香族系ビスアミド、ステアリン酸カルシウム、ラウリン酸カルシウム、ステアリン酸亜鉛、ステアリン酸マグネシウムの如き脂肪酸金属塩（−般に金属石けんといわれているもの）、脂肪族炭化水素系ワックスにスチレンやアクリル酸の如きビニル系モノマーを用いてグラフト化させたワックス、ベヘニン酸モノグリセリドの如き脂肪酸と多価アルコールの部分エステル化物、植物性油脂を水素添加することによって得られるヒドロキシル基を有するメチルエステル化合物が挙げられる。
【００５３】
界面活性剤
本発明に使用可能な界面活性剤としては、例えば、硫酸エステル塩系、スルホン酸塩系、リン酸エステル系、せっけん系等のアニオン性界面活性剤、アミン塩型、４級アンモニウム塩型等のカチオン性界面活性剤、ポリエチレングリコール系、アルキルフェノールエチレンオキサイド付加物系、及び多価アルコール系等の非イオン性界面活性剤が挙げられる。
【００５４】
金属塩
本発明の凝集工程に使用可能な金属塩としては、例えば、塩化ナトリウム、塩化カルシウム、硝酸カルシウム、塩化バリウム、塩化マグネシウム、塩化亜鉛、硫酸マグネシウム、塩化アルミニウム、硫酸アルミニウム、硫酸カリウムアルミニウムなどの塩、およびポリ塩化アルミニウム、ポリ水酸化アルミニウム、多硫化カルシウム等の無機金属塩重合体が挙げられる。
【００５５】
高分子凝集剤
本発明の凝集工程に使用可能な高分子凝集剤としては、ポリメタアクリル酸エステル、ポリアクリル酸エステル、ポリアクリルアミド、アクリルアミドアクリル酸ソーダ共重合体、ポリアミン、ポリジアリルアンモニウムハライド、ポリジメチルジアリルアンモニウムハライド、メラニンホルムアルデヒド縮合物、ジシアンジアミドなどの高分子凝集剤が挙げられる。
【００５６】
酸
本発明の凝集工程に使用可能な酸としては、塩酸、硫酸、硝酸、過塩素酸、酢酸、クエン酸などが挙げられる。
【００５７】
中和剤
本発明に使用可能な中和剤としては、無機塩基類やアミン化合物が使用できる。無機塩基類としては、水酸化ナトリウム、水酸化カリウムなどが挙げられる。アミン化合物として、例えば、ジメチルアミン、トリメチルアミン、モノエチルアミン、ジエチルアミン、トリエチルアミン、プロピルアミン、イソプロピルアミン、ジプロピルアミン、ブチルアミン，イソブチルアミン、ｓｅｃ−ブチルアミン、モノエタノールアミン、ジエタノールアミン、トリエタノールアミン、トリイソプロパノールアミン、イソプロパノールアミン、ジメチルエタノールアミン、ジエチルエタノールアミン、Ｎ−ブチルジエタノールアミン、Ｎ，Ｎ−ジメチル−１，３−ジアミノプロパン、Ｎ，Ｎ−ジエチル−１，３−ジアミノプロパンなどが挙げられる。
【００５８】
機械的せん断装置
本発明に用いられる機械的せん断装置としては、例えば、ウルトラタラックス（ＩＫＡジャパン社製）、ＴＫオートホモミクサー（プライミックス社製）、ＴＫパイプラインホモミクサー（プライミックス社製）、ＴＫフィルミックス（プライミックス社製）、クレアミックス（エム・テクニック社製）、クレアＳＳ５（エム・テクニック社製）、キャビトロン（ユーロテック社製）、ファインフローミル（太平洋機工社製）のようなメディアレス撹拌機、ビスコミル（アイメックス製）、アペックスミル（寿工業社製）、スターミル（アシザワ、ファインテック社製）、ＤＣＰスーパーフロー（日本アイリッヒ社製）、エムピーミル（井上製作所社製）、スパイクミル（井上製作所社製）、マイティーミル（井上製作所社製）、ＳＣミル（三井鉱山社製）などのメディア攪拌機等やアルティマイザー（スギノマシン社製）、ナノマイザー（吉田機械社製）、ＮＡＮＯ３０００（美粒社製）などの高圧衝撃式分散装置が挙げられる。
【００５９】
ｐＨ調整剤
本発明に用いられるｐＨ調整剤としては、ｐＨを低くするためには例えば、塩酸、硫酸、硝酸、過塩素酸、酢酸、クエン酸などの酸、および硫酸アルミニウム、塩化アルミニウム、硫酸アンモニウム、塩化アンモニウムなどの強酸−弱塩基の塩が挙げられる。また、ｐＨを高くするためには例えば、水酸化ナトリウム、水酸化カリウム、アンモニア、トリエチルアミンなどの塩基が挙げられる。
【００６０】
実施例
以下、実施例を示し、本発明をより具体的に説明する。
【００６１】
樹脂の特性及び粒径は、以下に示す方法で求めた。
【００６２】
ガラス転移温度（Ｔｇ）測定
本発明で用いられるガラス転移温度は、、リガク社製ＤＳＣ８２３０を用い、１０℃／分の割合で昇温し、４０から２００℃の範囲を測定した。この測定条件により得たＤＳＣ曲線から接線法により求めたショルダーの値をガラス転移温度とする。
【００６３】
軟化点（Ｔｍ）測定
本発明で用いられる軟化点は、島津製作所社製ＣＦＴ−５００Ｄを用い、フローテスタ法により求める。測定条件はダイ：１．０×１．０ｍｍ、昇温速度：２．５℃／分、荷重：１０ｋｇ、温度範囲：４０−２００℃、予熱時間：３００ｓとし、流出開始温度を軟化点とする。
【００６４】
粒度分布測定
本願発明において、樹脂、顔料、及び離型剤混合分散液の粒度分布は、島津製作所製ＳＬＡＤ−７０００を用いて測定する。
【００６５】
ｐＨ調整前の平均粒子径はベックマンコールター社製Ｍｕｌｔｉｓｉｚｅｒ３のアパーチャー（径２０μｍ）を用い測定することができる。トナー平均粒子径はベックマンコールター社製Ｍｕｌｔｉｓｉｚｅｒ３のアパーチャー（径１００μｍ）を用い測定する。
【００６６】
樹脂・顔料・離型剤混合分散液１の作成
バインダー樹脂としてポリエステル樹脂（Ｔｇ：６２℃、Ｔｍ：１１５℃）９０重量部、着色剤として銅フタロシアニン顔料５重量部、離型剤としてエステルワックス５重量部を混合した後、１２０度に温度設定した２軸混練機にて溶融混練し、混練品を得た。
【００６７】
得られた混練品を奈良機械製作所社製ハンマーミルにて体積平均粒径１．２ｍｍに粗粉砕し、粗粒子を得た。
【００６８】
粗粒子４０重量部、アニオン性界面活性剤としてドデシルベンゼンスルホン酸ナトリウム１重量部、アミン化合物としてトリエチルアミン１重量部、イオン交換水５９重量部をクレアミックスに投入して、分散液を１２０度まで加熱した後、クレアミックスの回転数を６５００ｒｐｍに設定して、３０分間機械的撹拌を行った後、室温まで冷却し、体積平均粒径が４８０ｎｍである分散液を調整した。得られた分散液のｐＨは８．６であった。
【００６９】
樹脂・顔料・離型剤混合分散液２の作成
バインダー樹脂としてポリエステル樹脂（Ｔｇ：６２℃、Ｔｍ：１１５℃）９０重量部、着色剤として銅フタロシアニン顔料５重量部、離型剤としてエステルワックス５重量部を混合した後、１２０度に温度設定した２軸混練機にて溶融混練し、混練品を得た。
【００７０】
得られた混練品を奈良機械製作所社製ハンマーミルにて体積平均粒径１．２ｍｍに粗粉砕し、粗粒子を得た。
【００７１】
粗粒子をホソカワミクロン社製バンタムミルにて体積平均粒径０．０５ｍｍに中粉砕し、中砕粒子を得た。
【００７２】
中砕粒子４０重量部、アニオン性界面活性剤としてドデシルベンゼンスルホン酸ナトリウム１重量部、アミン化合物としてトリエチルアミン１重量部、イオン交換水５９重量部をＮＡＮＯ３０００にて１５０ＭＰａ、１８０度にて処理し、体積平均粒径３５０ｎｍである分散液を調整した。得られた分散液のｐＨは８．５であった。
【００７３】
実施例１
凝集・融着工程
上記分散液１を５０重量部と、イオン交換水３０重量部とを加え、混合した。このときの分散液のｐＨ（Ａ）は８．５であった。金属塩として１０重量％塩化ナトリウム水溶液２０重量部を室温で添加したところ、ｐＨ（Ｂ）は８．３であった。つづいて、分散液を７５度まで昇温し、体積平均粒径が２．４μｍとなったところで塩酸を加えｐＨを３．０に調整後、粒径と形状を制御するため７５度で２時間放置した。得られた融着後分散液ｐＨ（Ｃ）は３．０であった。
【００７４】
洗浄乾燥工程
冷却後、得られた分散液の固形分について、遠心分離機を使った遠心分離、上澄み液の除去、及びイオン交換水による洗浄を繰り返し行い、上澄みの導電率が５０μＳ／ｃｍとなるまで洗浄した。その後、真空乾燥機にて含水率が０．３重量％となるまで乾燥させ、トナー粒子を得た。
【００７５】
乾燥後、添加剤として、疎水性シリカ２重量部、酸化チタン０．５重量部をトナー粒子表面に付着させ、トナーを得た。
【００７６】
得られたトナーの体積平均粒径は５．３２μｍであった。
【００７７】
その結果を下記表１−１及び表１−２に示す。
【００７８】
ベックマンコールター社製Ｍｕｌｔｉｓｉｚｅｒ３のアパーチャー（径２０μｍ）を用いトナー粒度分布を測定したところ、個数粒子径２ミクロン以下の粒子は４．５％という良好な結果であった。
【００７９】
また、得られたトナーを評価用に改造した東芝テック社製複写機ｅ−ＳＴＵＤＩＯ  ２８１ｃに投入し、画質を評価した結果、良好な画質が得られた。
【００８０】
実施例２
凝集工程
上記分散液２を５０重量部、イオン交換水３０重量部を加え混合した。ｐＨ（Ａ）は８．４であった。金属塩として２０重量％塩化ナトリウム水溶液２０重量部を室温で添加したところ、ｐＨ（Ｂ）が８．３となった。続いて、分散液を６０度まで昇温し、体積平均粒径が１．９μｍとなったところで硫酸を加え、ｐＨを４．０に調整後、６５度まで昇温した。
【００８１】
融着工程
上記凝集粒子の体積平均粒径を維持するため分散剤としてドデシルベンゼンスルホン酸ナトリウム３重量部を添加し、形状を制御するため８０℃まで昇温し、２時間放置した。得られた融着後分散液ｐＨ（Ｃ）は４．０であった。
【００８２】
洗浄乾燥工程
冷却後、得られた分散液を遠心分離機にて実施例１と同様に洗浄し、真空乾燥機にて含水率が０．３重量％となるまで乾燥させ、トナー粒子を得た。
【００８３】
乾燥後、添加剤として、疎水性シリカ２重量部、酸化チタン０．５重量部をトナー粒子表面に付着させ、所望のトナーを得た。
【００８４】
得られたトナーの体積平均粒径は４．８６μｍであった。
【００８５】
その結果を下記表１−１及び表１−２に示す。
【００８６】
ベックマンコールター社製Ｍｕｌｔｉｓｉｚｅｒ３のアパーチャー（径２０μｍ）を用いトナー粒度分布を測定したところ、個数粒子径２ミクロン以下の粒子は６．１％という良好な結果であった。
【００８７】
また、得られたトナーを評価用に改造した東芝テック社製複写機ｅ−ＳＴＵＤＩＯ  ２８１ｃに投入し、画質を評価した結果、良好な画質が得られた。
【００８８】
実施例３
凝集工程
上記分散液１を５０重量部と、イオン交換水３０重量部とを加え混合した。ｐＨ（Ａ）は８．５であった。金属塩として２０重量％塩化ナトリウム水溶液２０重量部を室温で添加したところｐＨ（Ｂ）は８．２となった。続いて、分散液を６５度まで昇温した。
【００８９】
融着工程
上記凝集粒子の体積平均粒径を維持するため分散剤としてドデシルベンゼンスルホン酸ナトリウム３重量部を添加し、形状を制御するため８５℃まで昇温し、塩酸によりｐＨを５．５に調整し、２時間放置した。得られた融着後分散液ｐＨ（Ｃ）は５．５であった。
【００９０】
洗浄乾燥工程
冷却後、得られた分散液を遠心分離機にて実施例１と同様に洗浄し、真空乾燥機にて含水率が０．３重量％となるまで乾燥させ、トナー粒子を得た。
【００９１】
乾燥後、添加剤として、疎水性シリカ２重量部、酸化チタン０．５重量部をトナー粒子表面に付着させ、所望のトナーを得た。
【００９２】
得られたトナーは、その体積平均粒径が４．９３μｍであった。
【００９３】
その結果を下記表１−１及び表１−２に示す。
【００９４】
ベックマンコールター社製Ｍｕｌｔｉｓｉｚｅｒ３のアパーチャー（径２０μｍ）を用いトナー粒度分布を測定したところ、個数粒子径２ミクロン以下の粒子は５．８％という良好な結果であった。
【００９５】
また、得られたトナーを評価用に改造した東芝テック社製複写機ｅ−ＳＴＵＤＩＯ  ２８１ｃに投入し、画質を評価した結果、良好な画質が得られた。
【００９６】
実施例４
凝集・融着工程
上記分散液１を２５重量部と、イオン交換水５５重量部とを加えて混合した。ｐＨ（Ａ）は８．４であった。金属塩として１０重量％塩化ナトリウム水溶液１０重量部、高分子凝集剤として５重量％ポリジメチルジアリルアンモニウムクロリド１０重量部を室温で添加したところ、ｐＨ（Ｂ）は６．８となった。続いて、９０度に昇温し、塩酸を加えてｐＨ６．０に調整後、凝集・融着が同時に進行させながら粒径と形状を制御するため２時間放置した。得られた融着後分散液ｐＨ（Ｃ）は６．０であった。
【００９７】
洗浄乾燥工程
冷却後、得られた分散液を遠心分離機にて実施例１と同様に洗浄し、真空乾燥機にて含水率が０．３重量％となるまで乾燥させ、トナー粒子を得た。
【００９８】
乾燥後、添加剤として、疎水性シリカ２重量部、酸化チタン０．５重量部をトナー粒子表面に付着させ、所望のトナーを得た。
【００９９】
得られたトナーは、その体積平均粒径が４．９８μｍであった。
【０１００】
その結果を下記表１−１及び表１−２に示す。
【０１０１】
ベックマンコールター社製Ｍｕｌｔｉｓｉｚｅｒ３のアパーチャー（径２０μｍ）を用いトナー粒度分布を測定したところ、個数粒子径２ミクロン以下の粒子は６．８％という良好な結果であった。
【０１０２】
また、得られたトナーを評価用に改造した東芝テック社製複写機ｅ−ＳＴＵＤＩＯ  ２８１ｃに投入し、画質を評価した結果、良好な画質が得られた。
【０１０３】
実施例５
凝集工程
上記分散液１を２５重量部と、イオン交換水５５重量部とを加え混合した。ｐＨ（Ａ）は８．４であった。塩酸を加えｐＨ７．５に調整後、金属塩として１重量％硫酸アルミニウム水溶液２０重量部を室温で添加したところ、ｐＨ（Ｂ）は６．５となった。続いて、５０度まで昇温した。
【０１０４】
融着工程
上記凝集粒子の体積平均粒径を維持するため分散剤としてドデシルベンゼンスルホン酸ナトリウム５重量部を添加し、形状を制御するため９０度まで昇温し３時間放置した。得られた融着後分散液ｐＨ（Ｃ）は６．５であった。
【０１０５】
洗浄乾燥工程
冷却後、得られた分散液を遠心分離機にて実施例１と同様に洗浄し、真空乾燥機にて含水率が０．３重量％となるまで乾燥させ、トナー粒子を得た。
【０１０６】
乾燥後、添加剤として、疎水性シリカ２重量部、酸化チタン０．５重量部をトナー粒子表面に付着させ、所望のトナーを得た。
【０１０７】
得られたトナーの体積平均粒径は５．０６μｍであった。
【０１０８】
その結果を下記表１−１及び表１−２に示す。
【０１０９】
ベックマンコールター社製Ｍｕｌｔｉｓｉｚｅｒ３のアパーチャー（径２０μｍ）を用いトナー粒度分布を測定したところ、個数粒子径２ミクロン以下の粒子は８．７％という良好な結果であった。
【０１１０】
また、得られたトナーを評価用に改造した東芝テック社製複写機ｅ−ＳＴＵＤＩＯ  ２８１ｃに投入し、画質を評価した結果、良好な画質が得られた。
【０１１１】
実施例６
凝集工程
上記分散液１を２５重量部と、イオン交換水５５重量部とを加え、混合した。ｐＨ（Ａ）は８．４であった。金属塩として、１重量％硫酸アルミニウム水溶液２０重量部を室温で添加したところ、ｐＨ（Ｂ）７．０となった。続いて、この分散液を５５度まで昇温した。
【０１１２】
融着工程
上記凝集粒子の体積平均粒径を維持するため分散剤としてドデシルベンゼンスルホン酸ナトリウム５重量部を添加し、塩酸を加えｐＨ５．０に調整後、形状を制御するため９０度まで昇温し２時間放置した。得られた融着後分散液ｐＨ（Ｃ）は５．０であった。
【０１１３】
洗浄乾燥工程
冷却後、得られた分散液を遠心分離機にて実施例１と同様に洗浄し、真空乾燥機にて含水率が０．３重量％となるまで乾燥させ、トナー粒子を得た。
【０１１４】
乾燥後、添加剤として、疎水性シリカ２重量部、酸化チタン０．５重量部をトナー粒子表面に付着させ、トナーを得た。
【０１１５】
得られたトナーの体積平均粒径は５．２６μｍであった。
【０１１６】
その結果を下記表１−１及び表１−２に示す。
【０１１７】
ベックマンコールター社製Ｍｕｌｔｉｓｉｚｅｒ３のアパーチャー（径２０μｍ）を用いトナー粒度分布を測定したところ、個数粒子径２ミクロン以下の粒子は９．７％という良好な結果であった。
【０１１８】
また、得られたトナーを評価用に改造した東芝テック社製複写機ｅ−ＳＴＵＤＩＯ  ２８１ｃに投入し、画質を評価した結果、良好な画質が得られた。
【０１１９】
比較例１
凝集・融着工程
上記分散液１を５０重量部、イオン交換水３０重量部を加え混合した。ｐＨ（Ａ）は８．５であった。金属塩として１５重量％塩化ナトリウム水溶液２０重量部を室温で添加したところ、ｐＨ（Ｂ）は８．２となった。続いて、この分散液を、１００℃に昇温し、凝集と融着を同時に進行させながら粒径と形状を制御するため、３時間放置した。融着を完了した分散液のｐＨ（Ｃ）は８．２であった。
【０１２０】
洗浄乾燥工程
冷却後、得られた分散液を遠心分離機にて実施例１と同様に洗浄し、真空乾燥機にて含水率が０．３重量％となるまで乾燥させ、トナー粒子を得た。
【０１２１】
乾燥後、添加剤として、疎水性シリカ２重量部、酸化チタン０．５重量部をトナー粒子表面に付着させ、所望のトナーを得た。
【０１２２】
得られたトナーの体積平均粒径は４．８３μｍであった。
【０１２３】
その結果を下記表１−１及び表１−２に示す。
【０１２４】
ベックマンコールター社製Ｍｕｌｔｉｓｉｚｅｒ３のアパーチャー（径２０μｍ）を用いトナー粒度分布を測定したところ、個数粒子径２ミクロン以下の粒子は１２．５％という結果であった。
【０１２５】
また、得られたトナーを評価用に改造した東芝テック社製複写機ｅ−ＳＴＵＤＩＯ  ２８１ｃに投入し、画質を評価した結果、画質が悪化する結果となった。
【０１２６】
比較例２
凝集工程
上記分散液１を２５重量部、イオン交換水５５重量部を加え混合した。ｐＨ（Ａ）は８．５であった。金属塩として１重量％硫酸アルミニウム水溶液２０重量部を室温で添加したところ、ｐＨ（Ｂ）は７．１となった。続いて、分散液を、５５℃まで昇温した。
【０１２７】
融着工程
上記凝集粒子の体積平均粒径を維持するため分散剤として、ドデシルベンゼンスルホン酸ナトリウム５重量部を添加し、形状を制御するため９８℃まで昇温し、３時間放置した。得られた融着後分散液ｐＨ（Ｃ）は８．０であった。
【０１２８】
洗浄乾燥工程
冷却後、得られた分散液を遠心分離機にて実施例１と同様に洗浄し、真空乾燥機にて含水率が０．３重量％となるまで乾燥させ、トナー粒子を得た。
【０１２９】
乾燥後、添加剤として、疎水性シリカ２重量部、酸化チタン０．５重量部をトナー粒子表面に付着させ、所望のトナーを得た。
【０１３０】
得られたトナーの体積平均粒径は４．９６μｍであった。
【０１３１】
その結果を下記表１−１及び表１−２に示す。
【０１３２】
ベックマンコールター社製Ｍｕｌｔｉｓｉｚｅｒ３のアパーチャー（径２０μｍ）を用いトナー粒度分布を測定したところ、個数粒子径２ミクロン以下の粒子は１３．８％という結果であった。
【０１３３】
また、得られたトナーを評価用に改造した東芝テック社製複写機ｅ−ＳＴＵＤＩＯ  ２８１ｃに投入し、画質を評価した結果、画質が悪化する結果となった。
【０１３４】
比較例３
凝集・融着工程
上記分散液１を２５重量部と、イオン交換水５５重量部とを加え、混合した。ｐＨ（Ａ）は８．５であった。金属塩として１０重量％塩化ナトリウム水溶液１０重量部、高分子凝集剤として５重量％ポリジメチルジアリルアンモニウムクロリド１０重量部を室温で添加したところ、ｐＨ（Ｂ）は６．８となった。続いて、分散液を１００℃に昇温し、凝集・融着を同時に進行させながら、粒径と形状を制御するため、分散液を２時間放置した。融着完了後、分散液のｐＨ（Ｃ）は７．０であった。
【０１３５】
洗浄乾燥工程
冷却後、得られた分散液を遠心分離機にて実施例１と同様に洗浄し、真空乾燥機にて含水率が０．３重量％となるまで乾燥させ、トナー粒子を得た。
【０１３６】
乾燥後、添加剤として、疎水性シリカ２重量部、酸化チタン０．５重量部をトナー粒子表面に付着させ、所望のトナーを得た。
【０１３７】
得られたトナーの体積平均粒径は４．７４μｍであった。
【０１３８】
その結果を下記表１−１及び表１−２に示す。
【０１３９】
ベックマンコールター社製Ｍｕｌｔｉｓｉｚｅｒ３のアパーチャー（径２０μｍ）を用いトナー粒度分布を測定したところ、個数粒子径２ミクロン以下の粒子は１１．７％という結果であった。
【０１４０】
また、得られたトナーを評価用に改造した東芝テック社製複写機ｅ−ＳＴＵＤＩＯ  ２８１ｃに投入し、画質を評価した結果、画質が悪化する結果となった。
【０１４１】
比較例４
凝集工程
上記分散液１を５０重量部と、イオン交換水３０重量部とを加えて混合した。得られた分散液のｐＨ（Ａ）は８．５であった。金属塩として２０重量％塩化ナトリウム水溶液２０重量部を室温で添加したところ、ｐＨ（Ｂ）は８．２となった。続いて、分散液を６０℃まで昇温し、体積平均粒径が２．３μｍとなったところで塩酸を加えｐＨを２．０に調整した後、６５℃まで昇温した。
【０１４２】
融着工程
上記凝集粒子に分散剤としてドデシルベンゼンスルホン酸ナトリウム３重量部を添加し、形状を制御するため７５℃まで昇温し、１．５時間放置した。融着完了後の分散液のｐＨ（Ｃ）は２．０であった。
【０１４３】
洗浄乾燥工程
冷却後、得られた分散液を遠心分離機にて実施例１と同様に洗浄し、真空乾燥機にて含水率が０．３重量％となるまで乾燥させ、トナー粒子を得た。
【０１４４】
乾燥後、添加剤として、疎水性シリカ２重量部、酸化チタン０．５重量部をトナー粒子表面に付着させ、所望のトナーを得た。
【０１４５】
得られたトナーの体積平均粒径は１３．８μｍであった。
【０１４６】
その結果を下記表１−１及び表１−２に示す。
【０１４７】
粒径は３−１０μｍにすることはできなかった。
【０１４８】
また、得られたトナーを評価用に改造した東芝テック社製複写機ｅ−ＳＴＵＤＩＯ  ２８１ｃに投入し、画質を評価した結果、画質が悪化する結果となった。
【０１４９】
このような構成を取ることにより、バインダー樹脂の融着温度をＴｇより３５℃高い温度以下に低下させることができる。
【表１】
2009122674.tif 000003
【０１５０】
【表２】
2009122674.tif 000004
【図面の簡単な説明】
【０１５１】
【図１】本発明の現像剤の製造方法の一態様を表すフロー図
【図２】凝集と融着が別の場合の凝集及び融着操作における粒子の様子を表すモデル図
【図３】凝集と融着が同時進行する場合の凝集及び融着操作における粒子の様子を表すモデル図
【図１】
2009122674.tif 000005
【図２】
2009122674.tif 000006
【図３】
2009122674.tif 000007